FR 2726500 A1 19960510 FR 9413458 A 19941109 La présente invention concerne un procédé pour la réalisa- tion de panneaux composites de type sandwich, ainsi que les panneaux composites sandwich obtenus par la mise en oeuvre dudit procédé. On sait que les panneaux composites de type sandwich sont constitués d'une âme alvéolaire épaisse (par exemple du type nid d'abeilles) solidaire de deux peaux externes, formées de fibres imprégnées de résine polymérisée et disposées de part et d'autre de ladite âme alvéolaire. On sait de plus que de tels panneaux sont de plus en plus fréquemment utilisés, notamment à cause de leur grande rigidité et de leur inertie importante, pour réaliser des éléments structuraux, par exemple destinés à des aéronefs. L'âme alvéolaire de ces panneaux peut être métallique ou organique, avec alvéoles en nid d'abeilles à section carrée ou hexagonale. Une telle âme alvéolaire présente une grande résistance à la compression dans une direction orthogonale à son plan, mais résiste peu à une compression parallèle à son plan. Quant à elles, lesdites peaux peuvent être formées chacune à partir de nappes comportant plusieurs couches superposées et constituées de fibres imprégnées de résine thermodurcissable. Les fibres constituant ces nappes peuvent être tissées ou non tissées et elles sont orientées selon des directions choisies en fonction des caractéristiques mécaniques que l'on désire pour les panneaux. De telles fibres peuvent être en carbone, en verre, en kevlar (marque déposée), etc..., selon l'application envisagée. Pour fabriquer de tels panneaux composites sandwich, on place l'âme alvéolaire et les nappes qui recouvrent ses faces à l'intérieur d'un autoclave ou dispositif analogue, dans lequel on soumet l'ébauche de panneau, constituée de ladite âme et desdites nappes, à un cycle de polymérisation à chaud et sous pression. La pression est par exemple obtenue en plaçant ladite ébauche de panneau dans une enveloppe étanche ou sac à vide dans laquelle on crée un vide partiel (quelques dixièmes de bar) et en appliquant une certaine pression à l'extérieur de cette enveloppe étanche (quelques bars). Sur les bordures du panneau, les nappes recouvrant les deux faces de l'âme et le chant de ladite âme alvéolaire se prolongent au-delà du bord périphérique de ladite âme et elles sont solidarisées l'une de l'autre lors de la polymé- risation, de façon à créer une bordure périphérique. Une telle bordure périphérique permet de fixer le panneau sur un cadre porteur ou sur un autre panneau par un moyen de fixation quelconque tel que des boulons, des rivets ou de la colle. Lorsque l'ébauche de panneau est mise sous pression au cours de la polymérisation, la périphérie de ladite âme alvéolaire constitue une zone critique en ce qui concerne l'adhérence correcte des peaux sur cette âme. En effet, l'effort dû à la pression exercée sur l'ébauche comprend dans cette zone une composante latérale, orientée vers l'intérieur parallèlement aux faces du panneau, à laquelle l'âme alvéolaire n'oppose pas une contre-pression suffisante, compte tenu de sa faible résistance à la compression dans cette direction. Par conséquent, l'âme alvéolaire tend à se déformer localement à sa périphérie, de sorte qu'une liaison satisfaisante entre les peaux et cette âme ne peut pas être obtenue, une telle déformation étant d'autant plus grande que les mailles des30 alvéoles de ladite âme sont plus importantes. On a déjà tenté de remédier à cet inconvénient. Par exemple, on a déjà pensé à déposer une pellicule de colle intumescente sur la tranche de l'âme alvéolaire. Ainsi, lors de la polymérisation à chaud, la colle intu- mescente augmente de volume et vient remplir les alvéoles. Afin d'éviter qu'une déformation n'intervienne avant que ce produit ne devienne suffisamment rigide, un système de règles est disposé latéralement sur toute la périphérie du panneau et sert à transmettre la pression aux bords du panneau lors de la polymérisation. Un tel procédé connu de10 raidissement des bordures conduit à une augmentation notable du poids des panneaux en matériau composite, puisque le poids du produit intumescent est d'environ 80 grammes par mètre linéaire. De plus, la nécessité d'utiliser un système de règles conduit à disposer d'un outillage compliqué et à15 un temps de fabrication relativement long, et par consé- quent, à un surcoût qui se trouve encore accentué par les difficultés à automatiser ce procédé pour le rendre indus- triel. Quant à lui, le brevet EP-A-0 311 931 décrit un procédé consistant à disposer à la périphérie de l'âme en nid d'abeilles un cadre en nid d'abeilles, dont les alvéoles sont disposés selon une direction inclinée par rapport au plan du panneau et à découper ce cadre en biseau, de façon à former un bord périphérique sensiblement normal à cette25 direction inclinée. Un tel procédé permet d'obtenir un panneau dont le bord est renforcé sans aucune augmentation de poids, mais le temps de fabrication reste relativement élevé, de même que le coût du panneau, et une fabrication automatisée est difficile à mettre en oeuvre. Par ailleurs, le brevet FR-A-2 658 116 décrit un procédé consistant à découper en biseau le bord de ladite âme alvéolaire, à déposer un film de colle thermofusible sur le bord ainsi découpé, à chauffer ce film de colle de façon à liquéfier cette dernière et à provoquer son dépôt par capillarité sur les parois de ladite âme adjacentes au bord découpé, puis à refroidir la colle thermofusible de façon à rigidifier cette dernière et à raidir les parois de l'âme adjacentes au bord découpé. Ce dernier procédé permet de renforcer suffisamment le bord de ladite âme pour que cette dernière puisse supporter la pression appliquée lors de la polymérisation, sans augmenter le poids de façon trop pénalisante et pour un temps de fabrication sensiblement plus court que celui des autres procédés connus, de sorte qu'il en résulte une réduction significative du coût de fabrication et des taux de rebut, ce procédé pouvant en outre être automatisé dans le cadre d'une fabrication industrielle des panneaux. Cependant, un tel procédé nécessite que le bord de l'âme soit taillé en biseau, l'angle dudit biseau étant de préférence compris entre 25 et 40 . La présente invention a pour objet de remédier aux inconvé- nients des procédés connus rappelés ci-dessus, et elle concerne un procédé qui, par rapport à ces procédés connus, présente des avantages certains, tels que gain de masse et de temps de fabrication, augmentation de la résistance mécanique, amélioration de l'aspect du produit fini, mise en oeuvre facile (que le bord de l'âme comporte ou non un biseau et quel que soit l'angle de l'éventuel biseau) et25 possibilité d'extension à la réalisation de panneaux confor- més à des formes complexes. A cette fin, selon l'invention, le procédé pour la réalisa- tion d'un panneau composite sandwich constitué d'au moins une âme alvéolaire portant sur ses faces des peaux de30 matière composite fibresrésine qui en sont solidaires, procédé selon lequel: - on donne au chant périphérique de ladite âme alvéolaire un profil désiré; - on forme une ébauche de panneau composite sandwich en recouvrant les faces de ladite âme alvéolaire de nappes souples de fibres imprégnées d'une première résine thermo- durcissable, lesdites nappes souples se prolongeant au-delà dudit chant périphérique de ladite âme alvéolaire et étant rapprochées l'une de l'autre pour qu'au moins l'une d'elles soit au contact dudit chant périphérique et pour que, au-delà dudit chant, elles soient superposées en formant une bride périphérique saillante; - après quoi, on soumet ladite ébauche de panneau composite sandwich à un cycle de polymérisation de ladite première résine thermodurcissable, afin de solidariser lesdites nappes sur ladite âme alvéolaire et de les durcir pour qu'elles forment lesdites peaux, ledit cycle de polyméri- sation consistant en une élévation de température avec une mise sous pression, est remarquable: - en ce que, dans une feuille souple d'une matière composite constituée de fibres imprégnées d'une seconde résine thermodurcissable, on forme au moins une règle dont le profil correspond à celui du chant périphérique de ladite ébauche et qui comporte deux ailes externes reliées par une aile intermédiaire; - en ce que, avant application dudit cycle de polymérisa- tion, on met en place ladite règle sur la bordure de ladite ébauche, de façon que, simultanément, lesdites ailes externes soient respectivement appliquées contre une face de ladite ébauche et contre ladite bride, tandis que ladite aile intermédiaire est appliquée contre le chant de ladite ébauche; - en ce qu'on choisit lesdites première et seconde résines thermodurcissables pour que, lors d'une élévation de température, le durcissement de ladite seconde résine se produise avant celui de ladite première résine; et - en ce que l'on soumet ladite ébauche, pourvue d'au moins une telle règle en bordure, seulement à une élévation de température sans mise sous pression jusqu'à durcissement de ladite seconde résine, puis, après durcissement de ladite seconde résine et avant durcissement de la première résine, à la continuation de ladite élévation de tempéra- ture et à la mise sous pression, l'application de la température et de la pression étant poursuivie jusqu'à durcissement total de ladite première résine. Ainsi, grâce à la présente invention, la règle, initialement souple, se rigidifie avant le durcissement de ladite ébau- che, de sorte que ladite règle peut servir de forme à la bordure périphérique de l'ébauche. De préférence, afin que les différents éléments souples soient rigoureusement appliqués les uns contre les autres avant durcissement de ladite règle et de ladite ébauche, celle-ci est mise en légère dépression (par exemple -0,7 bar) pendant l'élévation de température sans mise sous pression. De façon connue, ladite élévation de pression peut comporter un palier temporel pendant lequel la température est mainte- nue constante à une valeur particulière. Dans ce dernier cas, il est avantageux que le durcissement de ladite seconde résine imprégnant la règle commence et se termine respecti- vement au voisinage du début et au voisinage de la fin dudit palier, tandis que le durcissement de ladite première résine imprégnant les nappes ne commence qu'au voisinage de la fin dudit palier. On pourrait envisager d'utiliser ladite règle durcie comme bordure rapportée, solidaire de ladite ébauche. Cependant, afin notamment d'éviter un excédent de masse, il est préférable que ladite règle soit éliminée après avoir servi de forme à la bordure périphérique de l'ébauche. Dans ce cas, pour éviter que ladite règle durcie n'adhère à l'ébauche, on dispose au moins un film d'une matière anti- adhérente entre l'ébauche et ladite règle, avant application du traitement thermique. De tels films de matière antiadhé- rente facilitent l'opération de démoulage, tout en assurant de plus un drainage de l'air et des solvants (par succion sous l'effet de la dépression) dégagés par les matériaux composites lors de la phase de polymérisation. Le profil donné au chant périphérique de l'âme alvéolaire peut présenter toute forme désirée. Par exemple, comme cela est usuel, cette forme peut consister en un biseau unique. En variante, on pourrait par exemple conformer ledit chant pour qu'il comporte deux faces inclinées opposées, respecti- vement reliées aux faces de l'âme alvéolaire et se coupant suivant une arête commune. De telles faces inclinées peuvent être symétriques de façon que ladite arête commune se trouve dans le plan médian de ladite âme alvéolaire, passant par le milieu de l'épaisseur de celle-ci. On utilise alors deux règles semblables à celles décrites ci-dessus, chacune d'elles étant associée à l'une desdites faces inclinées. L'aile externe de ladite règle, destinée à s'appliquer sur une face de l'ébauche, peut être courte et s'appliquer uniquement sur la partie périphérique de ladite face de l'ébauche, voisine du chant. Cependant, une telle aile externe peut être suffisamment large pour recouvrir au moins la plus grande partie de ladite face, de sorte que la règle présente alors au moins approximativement la forme d'une coquille. Ladite coquille peut alors être utilisée comme contre-forme pour une forme, éventuellement complexe, dont la surface est épousée par ladite ébauche de panneau composite sandwich. Bien entendu, la présente invention concerne de plus un panneau composite sandwich obtenu par la mise en oeuvre du procédé décrit ci-dessus. Les figures du dessin annexé feront bien comprendre comment l'invention peut être réalisée. Sur ces figures, des réfé- rences identiques désignent des éléments semblables. La figure 1 montre schématiquement un exemple de réalisation d'un panneau composite sandwich conformément à la présente invention. Les figures 2a, 2b, 2c et 2d sont des diagrammes illustrant schématiquement le processus de réalisation du panneau de la figure 1: - la figure 2a représente, en fonction du temps t, la variation de température T imposée à l'ébauche du panneau composite sandwich; - la figure 2b représente, en fonction du temps t, la variation de pression P imposée à l'ébauche du panneau composite sandwich; - la figure 2c représente, en fonction du temps t, la variation de la rigidité R2 de la seconde résine impré- gnant la règle mise en oeuvre selon l'invention; - la figure 2d représente, en fonction du temps t, la variation de la rigidité R1 de la première résine impré- gnant les peaux de l'ébauche du panneau composite sand- wich. Les figures 3 et 4 illustrent des variantes de réalisation du panneau composite sandwich conforme à la présente inven- tion. Sur les figures 1, 3 et 4, les différents éléments superpo- sés et normalement appliqués les uns contre les autres ont été représentés légèrement écartés les uns des autres, à des fins de clarté. L'ébauche E de panneau composite sandwich selon l'invention, montrée schématiquement et partiellement sur la figure 1,5 comporte une âme alvéolaire 1, dont les faces supérieure et inférieure 1S et lI sont respectivement recouvertes de nappes souples 2 et 3 formées de fibres imprégnées d'une première résine thermodurcissable, par exemple la résine époxy connue commercialement sous la référence 145.7. Dans l'exemple représenté, le bord périphérique de l'âme alvéolaire 1 est taillé en biseau, de sorte que le chant périphérique 4 de ladite âme est formé par un tel biseau. Comme on le déduira aisément de ce qui suit, l'angle a formé par ledit chant 4 avec les faces 1S et lI peut être quel-15 conque. Comme on peut le voir sur la figure 1, la nappe 2 est également appliquée contre le chant 4 et les deux nappes 2 et 3, ainsi rapprochées l'une de l'autre, se prolongent, vers l'extérieur, au-delà du chant périphérique 4, en étant20 superposées pour former une bride saillante 5. Ainsi, l'ébauche E est formée de l'âme alvéolaire 1 et des nappes 2 et 3 et son chant 6 est formé par la partie de la nappe 2 recouvrant le chant 4 de l'âme alvéolaire 1. La mise en place des nappes 2 et 3 sur l'âme 1 s'effectue par exemple par drapage. Comme illustré sur la figure 1, on dispose, sur la bride 5, le chant 6 et la nappe 2, deux couches antiadhérentes super- posées 7 et 8 de produit pelable, tel qu'un film de polyes- ter, ou de film séparateur perforé. De plus, sur les couches 7 et 8, au moins au voisinage du chant 6 de l'ébauche E, on dispose une règle souple 9 réalisée dans une matière composite en feuille, constituée de fibres imprégnées d'une seconde résine thermodurcissable, par exemple la résine époxy connue commercialement sous la référence M0l. La règle souple 9 présente un profil corres- pondant au chant 6 et elle comporte: - une aile externe 9El destinée à s'appliquer, par l'inter- médiaire des couches 7 et 8, sur la partie de la nappe 2, recouvrant la face supérieure 15 de l'ébauche 1, au voisinage du chant 6; - une aile intermédiaire 9I, destinée à s'appliquer, par l'intermédiaire des couches 7 et 8, sur le chant 6 de l'ébauche E; et - une autre aile externe 9E2, destinée à s'appliquer, par l'intermédiaire des couches 7 et 8, sur la bride 5. Lorsque l'ébauche E est terminée et est recouverte des couches 7 et 8 et de la règle 9, l'ensemble E, 7, 8 et 9 est placé à l'intérieur d'une enceinte 10 (représentée schémati-20 quement par un cadre en traits mixtes) et est soumis au cycle de polymérisation illustré par les figures 2a et 2b. Dans l'enceinte 10, on commence par effectuer une montée en température ml lente, par exemple de 0,3 C par minute, jusqu'à atteindre une température Tl à l'instant tl. Puis,25 la température Tl est maintenue constante pendant un palier pl, durant jusqu'à l'instant t2. A partir de l'instant t2, on procède à une autre montée en température m2, jusqu'à atteindre une température T2 à l'instant t3. La température T2 est maintenue constante pendant un autre palier p2,30 durant jusqu'à l'instant t4. A partir de l'instant t4, la température est commandée à la baisse, selon la descente d. En ce qui concerne la pression P. elle est maintenue à un palier négatif de valeur -Pl jusqu'à un instant t'l proche de t2, o elle est commandée (par exemple gradient de 0,1 bar/mn) pour croître jusqu'à une valeur positive +P2, qu'elle atteint à un instant t'2 voisin de t2 et qu'elle conserve jusqu'à après l'instant t4. Les profils généraux des variations de température et de pression, tels qu'illustrés par les diagrammes des figures 2a et 2b, sont connus et expliqués par exemple dans le document FR-A-2 658 116 mentionné ci-dessus. Si l'on examine les diagrammes des figures 2c et 2d, on voit que, pendant la montée en température ml, les première et seconde résines thermodurcissables imprégnant respectivement les nappes 2 et 3, d'une part, et la règle 9, d'autre part, deviennent souples et même éventuellement liquides. De plus, ces diagrammes montrent que la seconde résine thermodurcis- sable imprégnant la règle 9 commence à durcir au voisinage de l'instant tl auquel débute le palier pl et a atteint sa dureté maximale au voisinage des instants t2 et t'2, tandis que la première résine thermodurcissable imprégnant les nappes 2 et 3 commence à durcir après les instants t2 et t'2. De ce qui précède, on peut remarquer que: - le palier de dépression -P1 se produit alors que lesdites première et seconde résines sont molles, de sorte que ce palier de dépression a pour effet d'assurer un excellent contact entre les éléments 1, 2, 3, 7, 8 et 9 en présence, et notamment de permettre à la règle 9 d'épouser la forme exacte du chant 6 de l'ébauche E; - la seconde résine imprégnant la règle 9 commence à se gélifier à la température T1, à l'instant tl auquel débute le palier pl, et elle atteint sa rigidité maximale à la fin dudit palier pl. Celui-ci constitue, en quelque sorte, un palier de mise en oeuvre de la règle 9 adaptée au chant 6. A la fin du palier pl, la règle 9 est rigide et elle peut être soumise à la pression P2, sans se déformer; - à la fin du palier pl, la première résine imprégnant les nappes 2 et 3 est en phase de gélification, alors que la règle 9 est déjà durcie. Par suite, pendant la montée en température m2, l'application de la pression peut être exercée sur la règle durcie sans soulever de difficultés pour la stabilité des formes. Durant la montée en tempéra- ture m2, l'ébauche E se rigidifie et se conforme parfaite- ment à la règle 9 dans la zone de son chant 6, sans déformation dudit chant et donc sans défauts d'adhérence entre les peaux 2 et 3 et l'âme alvéolaire 1. Dans l'exemple de réalisation de la figure 1, le chant 4 de l'âme alvéolaire 1, et donc également le chant 6 de l'ébau- che E, est conformé en un biseau unique reliant les faces 1S et 1I, de sorte que la bride 5 se trouve en prolongement de la nappe 3. Le profil des chants 4 et 6 pourrait présenter toute forme désirée. A titre d'exemple, sur la figure 3, on a illustré un chant comportant deux biseaux ou faces convergentes et symétriques, 4' et 4". Bien entendu, dans ce cas, on utilise des films de matière antiadhérente 7', 7", 8', 8" et des règles 9', 9", respectivement analogues aux films 7 et 8 et à la règle 9, pour procéder au durcissement des chants 6' et 6". L'avantage du mode de réalisation représenté sur la figure 3 consiste en ce que la bride 5 se trouve dans le plan médian de l'ébauche E, parallèle aux faces iS et 1I. Eventuellement, les deux règles 9' et 9" pourraient être solidaires l'une de l'autre par leurs ailes 9E2 pour former un profilé unique. Sur les figures 1 et 3, l'aile externe 9E1 des règles 9, 9', 9" est courte et juste suffisante pour s'appuyer sur la partie périphérique de la nappe 2 voisine du chant 6, 6', 6". Bien entendu, comme cela est illustré en pointillés sur la figure 1, ladite aile 9E1 pourrait comporter un prolongement 11 s'appliquant largement sur la nappe 2. Dans ce cas, la règle 9 peut devenir une sorte de coquille enveloppant l'ébauche E. Sur la figure 4, on a représenté une telle coquille 12 servant de contre-forme à une forme complexe 14 sur laquelle est disposée l'ébauche E. Il est alors possible d'obtenir des panneaux composites sandwich qui, au lieu d'être plans, présentent des formes incurvées complexes. Ainsi, grâce à la présente invention, il n'est plus néces- saire d'utiliser des films de colle de stabilisation entre l'âme alvéolaire et les peaux, comme cela est prévu dans une partie de la technique antérieure rappelée ci-dessus. Il en résulte des avantages importants: - liaison de l'âme alvéolaire et des peaux par la première résine, époxy thermodurcissable par exemple, procurant au panneau des caractéristiques mécaniques améliorées, par rapport à l'utilisation d'une colle: à titre indicatif, la contrainte de cisaillement plan à rupture est de l'ordre de 25 MPa pour une résine époxy et de seulement 10 MPa pour une colle structurale; - gain de masse: 30 g/mètre linéaire, par exemple pour un panneau usuel; - gain de temps de mise en oeuvre des matériaux et polyméri- sation en une seule opération contribuant à améliorer le produit fini. REVENDICATIONS 1. Procédé pour la réalisation d'un panneau composite sandwich constitué d'au moins une âme alvéolaire (1) portant sur ses faces (1S, 1I) des peaux (2, 3) de matière composite fibres-résine qui en sont solidaires, procédé selon lequel: - on donne au chant périphérique (4) de ladite âme alvéolaire (1) un profil désiré; - on forme une ébauche (E) de panneau composite sandwich en recouvrant les faces (lS, 1I) de ladite âme alvéolaire (1) de nappes souples (2, 3) de fibres imprégnées d'une première résine thermodurcissable, lesdites nappes souples se prolongeant au-delà dudit chant périphérique (4) de ladite âme alvéolaire (1) et étant rapprochées l'une de l'autre pour qu'au moins l'une d'elles soit au contact dudit chant périphérique (4) et pour que, au-delà dudit chant, elles soient superposées en formant une bride périphérique saillante (5); -après quoi, on soumet ladite ébauche (E) de panneau composite sandwich à un cycle de polymérisation de ladite première résine thermodurcissable, afin de solidariser lesdites nappes (2, 3) sur ladite âme alvéolaire et de les durcir pour qu'elles forment lesdites peaux, ledit cycle de polymérisation consistant en une élévation de tempéra- ture avec une mise sous pression, caractérisé: - en ce que, dans une feuille souple d'une matière composite constituée de fibres imprégnées d'une seconde résine thermodurcissable, on forme au moins une règle (9) dont le profil correspond à celui du chant périphérique de ladite ébauche et qui comporte deux ailes externes (9E1, 9E2) reliées par une aile intermédiaire (9I); - en ce que, avant application dudit cycle de polymérisa- tion, on met en place ladite règle (9) sur la bordure de ladite ébauche (E), de façon que, simultanément, lesdites ailes externes (9E1, 9E2) soient respectivement appliquées contre une face de ladite ébauche et contre ladite bride (5), tandis que ladite aile intermédiaire (9I) est appli- quée contre le chant (6) de ladite ébauche (E); - en ce qu'on choisit lesdites première et seconde résines thermodurcissables pour que, lors d'une élévation de température, le durcissement de ladite seconde résine se produise avant celui de ladite première résine; et - en ce que l'on soumet ladite ébauche (E), pourvue d'au moins une telle règle (9) en bordure, seulement à une élévation de température sans mise sous pression jusqu'à durcissement de ladite seconde résine, puis, après durcis- sement de ladite seconde résine et avant durcissement de la première résine, à la continuation de ladite élévation de température et à la mise sous pression, l'application de la température et de la pression étant poursuivie jusqu'à durcissement total de ladite première résine. 2. Procédé selon la revendication 1, caractérisé en ce que ladite ébauche (E) est mise en dépres- sion pendant l'élévation de température sans mise sous pression. 3. Procédé selon l'une des revendications 1 ou 2, selon lequel dans ladite élévation de température est intercalé un palier temporel (pl) pendant lequel la température est maintenue constante à une valeur particulière (T1), caractérisé: - en ce que le durcissement de ladite seconde résine impré- gnant ladite règle (9) commence et se termine respective- ment au voisinage du début et au voisinage de la fin dudit palier (pl); et - en ce que le durcissement de ladite première résine imprégnant lesdites nappes (2, 3) ne commence qu'au voisinage de la fin dudit palier (pl). 4. Procédé selon l'une des revendications 1 à 3, caractérisé en ce qu'on dispose au moins un film d'une matière antiadhérente entre ladite ébauche (E) et ladite règle (9). 5. Procédé selon l'une quelconque des revendications 1 à 4, caractérisé en ce que ledit chant périphérique (4) de l'âme alvéolaire (1) est taillé en biseau. 6. Procédé selon l'une quelconque des revendications 1 à 4, caractérisé en ce que ledit chant périphérique (4) de l'âme alvéolaire (1) comporte deux faces inclinées opposées. 7. Procédé selon l'une quelconque des revendications 1 à 6, caractérisé en ce que l'aile externe (9E1) de ladite règle (9), appliquée sur une face de ladite ébauche (E), recouvre au moins la plus grande partie de ladite face, de sorte que ladite règle présente au moins approximativement la forme d'une coquille. 8. Procédé selon la revendication 7, caractérisé en ce que ladite coquille constitue une contre- forme pour une forme sur laquelle est conformé ledit panneau20 composite.